(57)【要約】【課題】銅系金属基材の圧着端子をアルミ電線導体と接合して使用してもＣｕ−Ａｌ異種金属接触腐食の生じないアルミ電線圧着端子の提供【解決手段】アルミニウム系金属の複数の素線からなる導体部を有するアルミ電線の前記導体部に圧着される圧着部９と、前記圧着部に連続して設けられた電気接触部７とからなる圧着端子１であって、圧着端子１の基材が銅系金属であり、圧着端子１の少なくとも外側表面及び内側表面にアルミニウム系金属からなるアルミニウム層が形成されていることを特徴とするアルミ電線用圧着端子。【選択図】図１
2013020862.tif 000002
【特許請求の範囲】
【請求項１】
アルミニウム系金属の複数の素線からなる導体部を有するアルミ電線の前記導体部に圧着される圧着部と、前記圧着部に連続して設けられた電気接触部とからなる圧着端子であって、圧着端子の基材が銅系金属であり、圧着端子の少なくとも表側表面及び裏側表面にアルミニウム系金属からなるアルミニウム層が形成されていることを特徴とするアルミ電線用圧着端子。
【請求項２】
前記圧着端子の端面にも前記アルミニウム層が形成されていることを特徴とする請求項１に記載のアルミ電線用圧着端子。
【請求項３】
前記アルミニウム層がニッケルの下地層を介して銅系金属の上に設けられていることを特徴とする請求項１又は２に記載のアルミ電線用圧着端子。
【請求項４】
前記アルミニウム層がめっきによって設けられたものであることを特徴とする請求項１〜３のいずれかに記載のアルミ電線用圧着端子。
【請求項５】
前記めっきが溶融塩めっきであることを特徴とする請求項４に記載のアルミ電線用圧着端子。
【請求項６】
圧着端子が雄型圧着端子であることを特徴とする請求項１〜５のいずれかに記載のアルミ電線用圧着端子。
【請求項７】
圧着端子が雌型圧着端子であることを特徴とする請求項１〜５のいずれかに記載のアルミ電線用圧着端子。
【請求項８】
銅板を打ち抜き加工して圧着端子板を得て、次いで、この圧着端子板を成形加工して、アルミニウム系金属の複数の素線からなる導体部を有するアルミ電線の前記導体部に圧着される圧着部と、前記圧着部に連続して設けられた電気接触部とを形成したのち、この圧着端子板の表裏両面及び端面に溶融塩めっきによってアルミニウムのめっき層を形成することを特徴とする圧着端子を製造する方法。
【請求項９】
銅板の表裏両面に溶融塩めっきによってアルミニウムのめっき層を形成し、次いで、このアルミニウムのめっき層を有する銅板を打ち抜き加工して圧着端子板を得て、この圧着端子板を成形加工して、アルミニウム系金属の複数の素線からなる導体部を有するアルミ電線の前記導体部に圧着される圧着部と、前記圧着部に連続して設けられた電気接触部とを形成することを特徴とする圧着端子を製造する方法。
【請求項１０】
請求項１〜７のいずれかに記載のアルミ電線用圧着端子を用いたことを特徴とする自動車用ハーネス。
【発明の詳細な説明】
【技術分野】
【０００１】
本発明は、アルミニウム製またはアルミニウム合金製の複数の素線が撚り合わされた導体部を有するアルミ電線の端部に取り付けられるアルミ電線用圧着端子及びその製造方法に関する。
【背景技術】
【０００２】
近年、自動車分野においては、車両の高性能・高機能化が急速に進められてきていることから、車両に搭載される各種電気機器、制御機器等の増加に伴って配線も増加している。
【０００３】
自動車等の車両に配索されるワイヤハーネスには銅電線が一般に使用されている。そして、ワイヤハーネス同士、あるいはワイヤハーネスと車載機器との接続にあたり、ワイヤハーネスの銅電線には端子が取り付けられ、この種の端子は、一般に圧着によって銅電線に取り付けられている。
【０００４】
銅電線へ圧着される端子は、典型的には、銅製の複数の素線を撚り合わせてなる銅電線の導体部が載置される底板部と、底板部に載置された導体部をその幅方向に挟むために底板部に連設された一対の導体加締片とを備えている。そして、導体加締片は、それらの先端部を導体部に差し込んで、導体部の素線を部分的に抱き込んだ状態となるように導体部に加締められる。それにより、端子は銅電線の導体部に圧着される。
【０００５】
ところで、近年、次世代の車両として人間環境への負荷の少ない電気自動車や燃料電池自動車等の開発も盛んに行われているが、この種のモーター駆動の自動車に搭載されるバッテリーや燃料電池それ自体が重いことから、少しでも車両重量を減らし軽くしたいという要望が強い。そして、前記自動車の電子制御のために搭載する銅電線全体の重量も増加している。
このため、自動車分野においては、近年の銅資源の不足、価格の高騰に加え、その軽量化及びリサイクルの容易性の観点から、銅線に代えて、比重が銅の約３分の１であるアルミニウムを導体線に用いたアルミ電線が特に注目されている（比重は、Ｃｕ：８．９６、Ａｌ：２．７０）。
【０００６】
アルミニウムは銅に比べて表面に形成される酸化皮膜が厚く、アルミ電線では、導体部と端子との間の接触抵抗が比較的高くなる傾向にある。この接触抵抗を低減することについて、端子の各導体加締片を導体部に強く加締め、導体部の圧縮率を高くする方法が知られている。これによれば、導体部を構成する各素線の酸化皮膜が破壊され、導体部と端子との間の接触抵抗が低減される。
【０００７】
特許文献１にはアルミ電線導体と端子圧着部の圧着時における、電線導体圧縮率と端子圧着部長さの関係を適正化し、導通を確実にする方法が記載されている。
【０００８】
また、特許文献２には、アルミ電線導体と接触する銅合金製の端子圧着部の表面にアルミニウムに対して凝着作用を有するＳｎめっき被膜を形成することにより、Ｓｎ−Ａｌの金属間結合（凝着）によってアルミ電線と端子とを導通接触させているアルミ電線導体と端子圧着部との良好な接触抵抗および圧着強度を得ることが記載されている。
【０００９】
更に、特許文献３には前記Ｓｎ−Ａｌの凝着作用が比較的弱いことから、銅合金製の端子圧着部の表面にＡｌめっき被膜を形成し、Ｓｎ−Ａｌの異種金属間結合よりも凝着の強度が高いＡｌ−Ａｌの同種金属間結合によって導体部とアルミ層とを凝着することが記載されている。これにより、アルミ電線導体と端子圧着部との良好な接触抵抗および圧着強度を得ることが可能となってきた。
【００１０】
しかしながら、本発明者らが、アルミ電線導体をＣｕ合金製の圧着端子に接続した接続構造体について環境試験を行なったところ、Ａｌが腐食するという問題があること、及びこの腐食は、アルミ電線導体とＣｕ合金製の圧着端子とを組み合わせた接続構造体におけるＣｕ−Ａｌの異種金属接触腐食によってＡｌが溶解するためであることを見出した。このような腐食に対する対策としては、端子部全体を樹脂で埋め込む等の対策が考えられるが、これはコスト増加要因となるという問題がある。
【先行技術文献】
【特許文献】
【００１１】
【特許文献１】特開２００９−２８９５５８号公報
【特許文献２】特開２００９−１７６６７２号公報
【特許文献３】特開２００９−２８３２８７号公報
【発明の概要】
【発明が解決しようとする課題】
【００１２】
本発明は、銅系金属基材の圧着端子をアルミ電線導体と接合して使用してもＣｕ−Ａｌ異種金属接触腐食の生じないアルミ電線圧着端子を提供することを目的とする。
【課題を解決するための手段】
【００１３】
本発明者らが鋭意検討を進めた結果、圧着端子におけるＣｕ露出率を可及的に小さくすることにより、アルミ電線導体と圧着端子との間に異種金属接触腐食が起こらないことを見出して本発明を完成した。
すなわち、本発明は以下に記載する通りの圧着端子及びその製造方法に係るものである。
【００１４】
（１）アルミニウム系金属の複数の素線からなる導体部を有するアルミ電線の前記導体部に圧着される圧着部と、前記圧着部に連続して設けられた電気接触部とからなる圧着端子であって、圧着端子の基材が銅系金属であり、圧着端子の少なくとも表側表面及び裏側表面にアルミニウム系金属からなるアルミニウム層が形成されていることを特徴とするアルミ電線用圧着端子。
（２）前記圧着端子の端面にも前記アルミニウム層が形成されていることを特徴とする（１）に記載のアルミ電線用圧着端子。
（３）前記アルミニウム層がニッケルの下地層を介して銅系金属の上に設けられていることを特徴とする（１）又は（２）に記載のアルミ電線用圧着端子。
（４）前記アルミニウム層がめっきによって設けられたものであることを特徴とする（１）〜（３）のいずれかに記載のアルミ電線用圧着端子。
（５）前記めっきが溶融塩めっきであることを特徴とする（４）に記載のアルミ電線用圧着端子。
（６）圧着端子が雄型圧着端子であることを特徴とする（１）〜（５）のいずれかに記載のアルミ電線用圧着端子。
（７）圧着端子が雌型圧着端子であることを特徴とする（１）〜（５）のいずれかに記載のアルミ電線用圧着端子。
（８）銅板を打ち抜き加工して圧着端子板を得て、次いで、この圧着端子板を成形加工して、アルミニウム系金属の複数の素線からなる導体部を有するアルミ電線の前記導体部に圧着される圧着部と、前記圧着部に連続して設けられた電気接触部とを形成したのち、この圧着端子板の表裏両面及び端面に溶融塩めっきによってアルミニウムのめっき層を形成することを特徴とする圧着端子を製造する方法。
（９）銅板の表裏両面に溶融塩めっきによってアルミニウムのめっき層を形成し、次いで、このアルミニウムのめっき層を有する銅板を打ち抜き加工して圧着端子板を得て、この圧着端子板を成形加工して、アルミニウム系金属の複数の素線からなる導体部を有するアルミ電線の前記導体部に圧着される圧着部と、前記圧着部に連続して設けられた電気接触部とを形成することを特徴とする圧着端子を製造する方法。
（１０）（１）〜（７）のいずれかに記載のアルミ電線用圧着端子を用いたことを特徴とする自動車用ハーネス。
【発明の効果】
【００１５】
本発明の圧着端子を用いることにより、アルミ電線導体を圧着端子に接合した接続構造体においても腐食が生じることがない。
【図面の簡単な説明】
【００１６】
【図１】本発明のアルミ電線用圧着端子の例を示す図である。
【図２】本発明のアルミ電線用圧着端子をアルミ電線に圧着させた状態を示す図である。
【図３】図２のＸ−Ｘ断面を示す図である。
【図４】本発明のアルミ電線用圧着端子の一例の断面図である。
【図５】雄型圧着端子と雌型圧着端子とを接続する様子を示した図である。
【図６】本発明のアルミ電線用圧着端子の他の例を示す図である。
【発明を実施するための形態】
【００１７】
まず、本発明のアルミ電線用圧着端子について説明する。
図１は本発明のアルミ電線用圧着端子（以下「圧着端子」という）の形状・構造の一例を示す斜視図である。
圧着端子１は、銅又は銅合金等の銅系金属からなり、従来の圧着端子と同様に、圧着部（電線圧着部）９に連続して電気接触部７が設けられている。図示した圧着端子は雌型の圧着端子であり、電気接触部７は、雌型であって後述する雄型の圧着端子が嵌入可能な箱型に形成されている。電線圧着部９は、電気接触部７から圧着端子の長手方向に延びる底壁１０と、底壁１０から立ち上がる一対のワイヤバレル（第１バレル壁）１１と、ワイヤバレル１１を挟んで電気接触部７とは反対側の位置で、かつワイヤバレル１１とは所定の距離だけ離間した位置で底壁１０から立ち上がる一対の第１インシュレーションバレル１３（第２バレル壁）とを有している。底壁１０から立ち上がるワイヤバレル１１および第１インシュレーションバレル１３は、Ｕ字形の正面形状をなしている。なお、圧着端子１は、１枚の金属板を所定の形状に打ち抜き、曲げ加工によって図１に示す形状に成形されている。
なお、圧着部に連続して電気接触部が設けられるとは圧着部と電気接触部とが電気的に接続されていることを意味する。図１では圧着部と電気接触部とが同一材料から一体的に形成されている例を示したが、圧着部と電気接触部とを異種の材料から構成してこれらが電気的に接続されている場合も本発明の態様である。
【００１８】
図２は圧着端子１に電線２を接続してなる端子付き電線２０を示す図である。端子付き電線２０は電線２と、電線２に圧着された圧着端子１とを含む。電線２は、撚り線状に配置された複数本の導体線４と、導体線４を絶縁体で被覆する絶縁被覆３とを有しており、端末において、絶縁被覆３が部分的に除去されて導体線４が露出した状態となっている。その端末に、圧着端子１が圧着されている。導体線４は、アルミニウムまたはアルミニウム合金からなる。
【００１９】
圧着端子１を電線２の端末に圧着する圧着工程では、まず、電線２の端末において、絶縁被覆３を除去して導体線４を露出させ、その端末を圧着端子１の底壁１０にセットする。次に、圧着端子１の電線圧着部９のワイヤバレル１１および第１インシュレーションバレル１３を、底壁１０に向けてかしめることにより、圧着端子１が電線２の端末に圧着される。
【００２０】
詳細には、一対のワイヤバレル１１は、電線２の端末における導体線４が露出した部分を抱き込むように曲げ加工される。これに対し、一対の第１インシュレーションバレル１３は、その内側面１３ａが、電線２の前記露出部分の直ぐ後側の絶縁被覆３を抱き込むように曲げ加工されると共に、その先端部１５が、電線２の絶縁被覆３を貫通して絶縁被覆３内の導体線４を押圧するように曲げ加工される。
【００２１】
図３は、図２のＸ−Ｘ線に沿って切断した断面図であり、一対の第１インシュレーションバレル１３が電線２に圧着された状態を示している。図３に示すように、第１インシュレーションバレル１３の内側面１３ａは、電線２の絶縁被覆３に密着した状態であるのに対し、先端部１５は、絶縁被覆３を貫通した後、導体線４を切断等、破壊しない程度に撚り線状の導体線４の配列を乱した状態で導体線４に接触している。
また、圧着端子における圧着部の導体部と接触する接触面にはセレーションを設けてもよい。
【００２２】
図４は図１に示した圧着端子の長さ方向の断面構造を示す図であり、図５は雌型圧着端子１Ａの電気接触部７Ａに雄型圧着端子１Ｂの電気接触部７Ｂを挿入する様子を示した図である。
圧着端子１Ａの電気接触部７Ａには雄型の圧着端子１Ｂの電気接触部７Ｂを受け入れる受容空間が形成されている。受容空間の底部には挿入された雄型圧着端子１Ｂの電気接触部７Ｂを圧着保持するためのバネ材からなる接触部材１６が設けられ、受容空間の上部にはバネ材からなる接触部材１７が設けられている。接触部材１６の少なくとも電気接触部７Ｂと接触する部分（接点）の表面にはＳｎ膜１８が形成されており、接触部材１７の表面にもＳｎ被膜が設けられていて雌型圧着端子１Ａの電気接触部７Ａと雄型圧着端子１Ｂの電気接触部７Ｂとの間の良好な電気的接触を保つようにしている。
【００２３】
図６は圧着端子の他の構造例を示す図である。
図６に示されるものにおいては、電気接触部７はボルト（不図示）などの固定手段が貫通可能な孔１９が形成され、固定手段によって固定されることにより、相手側の接続部材（不図示）と導通される。
上記では雌型圧着端子について図面に基づいて説明したが、本発明は雄型圧着端子にも適用できる。
【００２４】
本発明においては、圧着端子１は銅又は銅合金等の銅系金属によって構成されている。圧着素子は銅の板材を加工することによって形成されるが、銅の板材の少なくとも表側表面及び裏側表面がアルミニウムによって被覆されている。また、板材の端面（側面）についてもアルミニウムによって被覆されていることが好ましい。
Ａｌ層を圧着端子の表裏面に形成することによって、圧着部においては銅系金属の表面に形成されたＡｌと導体線のＡｌとの同種金属間結合によって導体線とアルミ層とが良好に凝着することができ、導体線と圧着端子との電気的接続が良好に行われるとともに、ＣｕとＡｌとが結露による水膜を介して接触することによって生じる電気化学的腐食を防止することができる。
【００２５】
Ａｌの腐食が起こるか否かは圧着端子におけるＣｕの露出面積と電線のＡｌ露出面積との関係で定まってくる。Ｃｕの露出面積をＡｌの露出面積に比して極端に小さくすることによりＡｌの腐食は防ぐことができる。
圧着端子の全表面積に対するアルミニウム層の被覆面積は８０％以上であることが好ましい。
８０％以上とすることにより、金属腐食は実質的に生じなくなる。
また、アルミニウム層の膜厚は０．１〜６０μｍであることが好ましい。
アルミニウム層の膜厚が０．１〜６０μｍであることにより、Ａｌ−Ａｌの金属間結合が良好に行われ、金属腐食も実質的に生じなくなる。
【００２６】
圧着端子の基材である銅系金属としては、銅、Ｃｕ−Ｚｎ系合金、Ｃｕ−Ｎｉ−Ｓｉ系合金、Ｃｕ−Ｆｅ−Ｐ系合金等の接続端子として用いられる公知の材料を使用することができる。Ｃｕ−Ｚｎ系合金を用いる場合にはＺｎがＡｌ層に拡散することを防ぐために、基材表面にＮｉの下地層を形成してからＡｌ層を設けることが好ましい。
【００２７】
圧着端子の表面にアルミニウムを被覆する方法として公知の方法が使用可能である。
具体的には、めっき法（無電解めっき法、溶融塩めっき法等）、蒸着法、溶射法、圧延によりアルミニウム層を貼り付ける方法等が挙げられるが、均一なアルミニウム層を形成する観点及びコスト面からはめっき法を用いることが好ましい。
アルミニウムのめっきは、アルミニウムの酸素に対する親和力が大きく、電位が水素より低いために水溶液系のめっき浴で電気めっきを行うことが困難である。このため、アルミニウムの電気めっきは非水溶液系のめっき浴で行うことが必要である。非水溶液系の電解液を用いるめっき法の中でも、特に電解液として溶融塩浴を用いる方法が基材上に均一な膜厚のアルニミウム層を低コストで形成することができるため好ましい。
以下では、アルミニウム層を溶融塩めっきによって設ける方法について説明する。
【００２８】
（アルミニウム層の形成：溶融塩めっき）
めっきによって圧着端子の表面にアルミニウム層を形成するには、めっき浴として溶融塩を用いる溶融塩めっきが好ましい。
溶融塩としては、有機系ハロゲン化物とアルミニウムハロゲン化物の共晶塩である有機溶融塩、アルカリ金属のハロゲン化物とアルミニウムハロゲン化物の共晶塩である無機溶融塩を使用することができる。有機系ハロゲン化物としてはイミダゾリウム塩、ピリジニウム塩等が使用でき、具体的には１−エチル−３−メチルイミダゾリウムクロライド（ＥＭＩＣ）、ブチルピリジニウムクロライド（ＢＰＣ）が好ましい。
溶融塩中に水分や酸素が混入すると溶融塩が劣化するため、めっきは窒素、アルゴン等の不活性ガス雰囲気下で、かつ密閉した環境下で行うことが好ましい。
【００２９】
溶融塩浴としては窒素を含有した溶融塩浴が好ましく、中でもイミダゾリウム塩浴が好ましく用いられる。イミダゾリウム塩として、１，３位にアルキル基を持つイミダゾリウムカチオンを含む塩が好ましく用いられ、特に塩化アルミニウム−１−エチル−３−メチルイミダゾリウムクロライド（ＡｌＣｌ３−ＥＭＩＣ）系溶融塩が、安定性が高く分解し難いことから最も好ましく用いられる。溶融塩浴の温度は１０〜１００℃、好ましくは２５〜６０℃であり、比較的低温でのめっきが可能である。
【００３０】
（アルミニウム層の形成：無機塩めっき）
溶融塩として無機塩浴を用いることもできる。無機塩浴とは、代表的にはＡｌＣｌ３−ＸＣｌ（Ｘ：アルカリ金属）の２成分系あるいは多成分系の塩である。このような無機塩浴はイミダゾリウム塩浴のような有機塩浴に比べて一般に溶融温度は高いが、水分や酸素など環境条件の制約が少なく、全体に低コストでの実用化が可能とできる。
【００３１】
圧着端子は通常は銅板を打ち抜き加工して圧着端子板を得て、この打ち抜かれた圧着端子板を曲げ加工等によって圧着端子に成形することによって得られる。
本発明の圧着端子は次の方法によって製造することができる。
（１）銅板を打ち抜き加工して圧着端子板を得て、この圧着端子板を圧着端子の形状に成形したのち、圧着端子にめっきを施す方法。
（２）銅板の表裏面にＡｌめっきを施し、このＡｌめっき銅板を打ち抜き加工して圧着端子板を得て、この圧着端子板を圧着端子の形状に成形する方法。
前記（１）の方法は圧着端子の側面にもＡｌめっきが形成されるため、圧着端子の全面がアルミニウム層によって被覆された状態となるので腐食対策の面からは好ましい方法である。
前記（２）の方法によると圧着端子の側面（端面）にはＡｌめっきが形成されないが、圧着端子の表面積に対してＣｕの露出面積ははるかに小さいため、腐食の心配はない。また、打ち抜き加工前に銅板の状態でめっき工程を行うことができるので圧着端子の製造工程を簡素化することができる。
【００３２】
本発明の圧着端子は軽量かつ腐食がないため、種々の配線に用いることができるが、特に自動車に搭載されるワイヤハーネス等の配線用の圧着端子として好適に使用することができる。
【実施例】
【００３３】
原料素材として市販のＣｕ合金板材（Ｃ２６００）を使用した。
Ｃｕ合金板材を０．２５ｍｍ厚になるように加工した。
次いでこのＣｕ合金板材に適宜熱処理（軟化処理、溶体化処理、時効処理）を実施したのち、打抜加工機を用いて打ち抜いたのちに、成形加工して図１に示すような圧着端子形状に加工した。
得られた圧着端子に前処理（脱脂、表面粗化、下地めっきなど）を施した後、以下のめっき処理を施した。
【００３４】
（溶融塩めっき）
上記で得た圧着端子をワークとして、給電機能を有する治具セットした後、アルゴン雰囲気かつ低水分（露点−３０℃以下）としたグローブボックス内に入れ、温度６０℃の溶融塩アルミめっき浴（ＥＭＩＣ：ＡｌＣｌ３＝１：２）に浸漬した。
ワークをセットした治具を整流器の陰極側に接続し、対極のアルミニウム板（純度９９．０％）を陽極側に接続した。電流密度３．６Ａ／ｄｍ２の直流電流を１〜９０分間印加してめっきした。攪拌はテフロン（登録商標）製の回転子をスターラーとして用いて３００ｒｐｍで行った。
この結果、以下のアルミニウムめっき層を有する圧着端子サンプル１〜３を得た。
サンプル１：アルミニウム膜厚  ０．６μｍ  （電流印加時間：  １分）
サンプル２：アルミニウム膜厚  ７．４μｍ  （電流印加時間：１２分）
サンプル３：アルミニウム膜厚    ５６μｍ  （電流印加時間：９０分）
【００３５】
また、打抜加工後に成形加工して得た圧着端子の圧着部のみを溶融塩めっき浴に浸漬して圧着部の表裏面にアルミニウムメッキ層を形成してサンプル４を得た。
サンプル４：圧着部のアルミニウム膜厚  ７．４μｍ、アルミニウム被覆率５０％
【００３６】
上記で得た圧着端子にアルミ電線を接続して、図２に示す端子付き電線を作製した。
＜評価＞
上記で得た端子付き電線について以下の項目について評価試験を行った。
（１）耐腐食性
耐食性の試験として、塩水噴霧試験が知られているが、この試験の試料のように、異種金属で構成され、電食が生じ得る試料に塩水噴霧試験を適用すると、電食による試料の損傷が大き過ぎて、耐食性の評価が実質的にできない。そこで、このような電食が生じ得る試料に対して耐食性を適切に評価するために、腐食の進行が比較的緩やかに行われる環境を模擬した、以下の試験方法を採用した。
【００３７】
＜試験方法＞
まず、ＮａＣｌ（電解質）を超純水（溶媒）に溶かして、濃度が２６質量％の中性水溶液（２００ｇ）を作製する。また、平均粒径が１００μｍ程度のシリカ（ＳｉＯ２）の粉末：１００ｇを用意する。用いた電解質、溶媒、シリカ粉末はいずれも市販品である。
用意したシリカの粉末を濾紙上に載せ、用意した上記水溶液（２６％ＮａＣｌ）をシリカの粉末の上から滴下した後、１５０℃に加熱した恒温槽中に入れて乾燥し、ＮａＣｌが付着した粉末を得る（Ｃｌ−付着量：３５０００ｐｐｍ）。得られた粉末を試料の一部が目視により確認できる程度に、試料（特に、導体と端子部材との接合部分）に満遍なく振り掛けて（厚さ１ｍｍ以下）、６０℃、９５％ＲＨに設定した恒温恒湿槽に入れ、６日間（１４４時間）保持する。６日後、恒温恒湿槽から試料を取り出し、腐食状況を調べた。具体的には、図２において、導体線４の露出箇所であって、ワイヤバレル１１ａ、１１ｂで挟持されている箇所付近を切断し（Ａ−Ａ切断）、この断面を観察して、残存率（％）＝｛（残存しているＡｌ合金線の面積）／（作製したＡｌ合金線の面積）｝×１００を求め、この残存率により耐食性を評価する。面積は、断面写真に画像処理などを施すことで容易に求められる。上記残存率が高いほど、耐食性が高いと言える。その結果を表１に示す。
＜評価基準＞
○  ：  残存率９５％以上
×  ：  残存率９５％未満
（２）電気的接続性
以下の接続抵抗試験を行って、圧着部の電気的接続性を評価した。
用意した端子付き電線の圧着部を含むように回路を形成し、４端子法により圧着部の接触抵抗を測定した。
＜評価基準＞
○  ：  接続抵抗２ｍΩ未満
×  ：  接続抵抗２ｍｍΩ以上
評価試験の結果は次の通りであった。
【００３８】
【表１】
2013020862.tif 000003
【符号の説明】
【００３９】
１  圧着端子
２  電線
３  絶縁被覆
４  導体線
５  導体部
７、７Ａ、７Ｂ  電気接触部
９  電線圧着部
１０  底壁
１１、１１ａ、１１ｂ  ワイヤバレル（第１バレル壁）
１３  第１インシュレーションバレル（第２バレル壁）
１３ａ  第１インシュレーションバレルの内側面
１５  第１インシュレーションバレルの先端部
１６  バネＡ
１７  バネＢ
１８  接点（Ｓｎ）
１９  孔
２０  端子付き電線
【図１】
2013020862.tif 000004
【図２】
2013020862.tif 000005
【図３】
2013020862.tif 000006
【図４】
2013020862.tif 000007
【図６】
2013020862.tif 000008
【図５】
2013020862.tif 000009